КАТАЛИЗАТОР, УМЕНЬШАЮЩИЙ УРОВЕНЬ СОДЕРЖАНИЯ СЕРЫ В БЕНЗИНЕ, ДЛЯ СПОСОБА КАТАЛИТИЧЕСКОГО КРЕКИНГА В ПСЕВДООЖИЖЕННОМ СЛОЕ КАТАЛИЗАТОРА

1. Катализатор каталитического крекинга, содержащий цеолит, цинк и, по меньшей мере, один редкоземельный элемент, имеющий ионный радиус, меньший, чем 0,95 Å, при координационном числе 6.
2. Катализатор по п.1, где цеолитом является цеолит фожазитного типа.
3. Катализатор по п.2, где цеолитом является цеолит Y-типа.
4. Катализатор по п.1, где редкоземельный элемент выбран из группы, состоящей из европия, гадолиния, тербия, диспрозия, гольмия, эрбия, тулия, иттербия, лютеция и их смесей.
5. Катализатор по п.4, где, по меньшей мере, один редкоземельный элемент имеет ионный радиус, меньший, чем 0,90 Å, при координационном числе 6.
6. Катализатор по п.1, где количество цеолита, присутствующего в катализаторе, находится в диапазоне от приблизительно 5 до приблизительно 90 мас.% катализатора.
7. Катализатор по п.6, где количество цеолита, присутствующего в катализаторе, находится в диапазоне от приблизительно 10 до приблизительно 60 мас.% катализатора.
8. Катализатор по п.1, где цинк присутствует в форме катионов, введенных в цеолит в результате ионного обмена.
9. Катализатор по п.1 или 8, где редкоземельный элемент присутствует в форме катионов, введенных в цеолит в результате ионного обмена.
10. Катализатор по п.1, где цинк вводят в катализатор в виде компонента катализатора.
11. Катализатор по п.1, где цинк вводят в катализатор импрегнированием.
12. Катализатор по п.1, где редкоземельный элемент вводят в катализатор в виде компонента катализатора.
13. Катализатор по п.1, где редкоземельный элемент вводят в катализатор импрегнированием.
14. Катализатор по п.1, где количество цинка, присутствующего в катализаторе, находится в диапазоне от приблизительно 0,15 до приблизительно 15 мас.% катализатора.
15. Катализатор по п.1, где количество редкоземельного элемента, присутствующего в катализаторе, находится в диапазоне от приблизительно 0,22 до приблизительно 22 мас.% катализатора.
16. Катализатор по п.1, дополнительно содержащий матрицу и необязательно связующее.
17. Катализатор по п.16, где матрица выбрана из группы, состоящей из оксида алюминия, диоксида кремния, диоксида кремния-оксида алюминия, оксидов переходных металлов и их смесей.
18. Катализатор по п.16, где связующее выбрано из группы, состоящей из диоксида кремния, диоксида кремния-оксида алюминия, оксида алюминия и их смесей.
19. Катализатор по п.1, где катализатор включает частицы, имеющие средний размер частиц в диапазоне от приблизительно 40 до приблизительно 150 мкм.
20. Катализатор по п.15, где частицы имеют средний размер частиц в диапазоне от приблизительно 60 до приблизительно 120 мкм.
21. Катализатор по п.1, где катализатор дополнительно содержит глину.
22. Способ уменьшения содержания серы в подвергнутой каталитическому крекингу нефтяной фракции, который включает каталитический крекинг нефтяной фракции исходного сырья, содержащей сероорганические соединения, при повышенных температурах в присутствии катализатора крекинга, содержащего цеолит, цинк и, по меньшей мере, один редкоземельный элемент, имеющий ионный радиус, меньший, чем 0,95 Å, при координационном числе 6.
23. Способ по п.22, где цеолитом является цеолит фожазитного типа.
24. Способ по п.23, где цеолитом является цеолит Y-типа.
25. Способ по п.22, где редкоземельный элемент имеет ионный радиус, меньший, чем 0,90 Å, при координационном числе 6.
26. Способ по п.22, где редкоземельный элемент выбирают из группы, состоящей из европия, гадолиния, тербия, диспрозия, гольмия, эрбия, тулия, иттербия, лютеция и их смесей.
27. Способ по п.22, где количество цеолита, присутствующего в катализаторе, находится в диапазоне от приблизительно 5 до приблизительно 90 мас.% катализатора.
28. Способ по п.27, где количество цеолита, присутствующего в катализаторе, находится в диапазоне от приблизительно 10 до приблизительно 60 мас.% катализатора.
29. Способ по п.22, где цинк присутствует в форме катионов, введенных в цеолит в результате ионного обмена.
30. Способ по п.22 или 29, где редкоземельный элемент присутствует в форме катионов, введенных в цеолит в результате ионного обмена.
31. Способ по п.22, где цинк вводят в катализатор в виде компонента катализатора.
32. Способ по п.22, где цинк вводят в катализатор импрегнированием.
33. Способ по п.22, где редкоземельный элемент вводят в катализатор в виде компонента катализатора.
34. Способ по п.22, где редкоземельный элемент вводят в катализатор импрегнированием.
35. Способ по п.22, где количество цинка, присутствующего в катализаторе, находится в диапазоне от приблизительно 0,15 до приблизительно 15 мас.% катализатора.
36. Способ по п.22, где количество редкоземельного элемента, присутствующего в катализаторе, находится в диапазоне от приблизительно 0,22 до приблизительно 22 мас.% катализатора.
37. Способ по п.22, дополнительно включающий матрицу и необязательно связующее.
38. Способ по п.37, где матрицу выбирают из группы, состоящей из оксида алюминия, диоксида кремния, диоксида кремния-оксида алюминия, оксидов переходных металлов и их смесей.
39. Способ по п.37, где связующее выбирают из группы, состоящей из диоксида кремния, диоксида кремния-оксида алюминия, оксида алюминия и их смесей.
40. Способ по п.22, где катализатор включает частицы, имеющие средний размер частиц в диапазоне от приблизительно 40 до приблизительно 150 мкм.
41. Способ по п.40, где частицы имеют средний размер частиц в диапазоне от приблизительно 60 до приблизительно 120 мкм.
42. Способ по п.22, где способом является способ каталитического крекинга в псевдоожиженном слое катализатора.